(57)【要約】【課題】  複写機、プリンタ、ファクシミリ等の画像形成装置には樹脂ローラが用いられるが、金属シャフトの表面に形成された酸化物や有機物により、該金属シャフトと弾性層との接着強度が低下する場合がある。【解決手段】  金属シャフトの外周部に弾性層を形成した樹脂ローラにおいて、砥粒を用いて表面を研磨するなどの手段により、該金属シャフトの平均表面粗さＲｚを０．５〜８μｍとした金属シャフトを用いることにより、該金属シャフトと弾性層との接着強度を向上させることができる。【選択図】    図６
2008309951.tif 000002
【特許請求の範囲】
【請求項１】
金属シャフトの外周部に弾性層を形成した樹脂ローラにおいて、該金属シャフトの平均表面粗さＲｚが０．５〜８μｍの金属シャフトを用いたことを特徴
とする樹脂ローラ。
【請求項２】
砥粒を用いて金属シャフト表面を研磨したことを特徴とする請求項１記載の樹脂ローラ。
【請求項３】
砥粒の粒径を５μｍ以上３０μｍ以下としたことを特徴とする請求項１又は２記載の樹脂ローラ。
【請求項４】
砥粒がシート状物にコーティングされていることを特徴とする請求項１〜３のいずれかに記載の樹脂ローラ。
【発明の詳細な説明】
【技術分野】
【０００１】
この発明は、樹脂ローラに関し、さらに詳しくは、複写機、プリンタ、ファクシミリ等の画像形成装置に組み込まれる現像ローラ、転写ローラ、帯電ローラ、定着ローラ等に関する。
【背景技術】
【０００２】
従来の複写機、プリンタ、ファクシミリ等における粉末トナーを用いた画像形成装置に組み込まれる現像ローラとしては、金属製シャフトの外側に加硫成形した弾性層と、更に外側にスプレー塗装により表面層を形成した現像ローラ（特許文献１）や金属からなるローラ芯軸上に加硫成形により導電性ゴム弾性層を形成し、その外側に表面粗さが５〜３０μｍのフッ素樹脂チューブを被覆し形成した現像ローラ（特許文献２）などが知られている。
【特許文献１】２００５−１４８４１９号公報。
【特許文献２】２００５−１８９５５８号公報。
【発明の開示】
【発明が解決しようとする課題】
【０００３】
特許文献１や特許文献２等では、いずれも金属シャフトの外周面にプライマーを塗布し、その外側に弾性層を接着形成しているが、該金属シャフトの表面に形成された酸化物や有機物により接着強度が低下する場合がある。
【課題を解決するための手段】
【０００４】
本発明は、金属シャフトの外周部に弾性層を形成した樹脂ローラにおいて、該金属シャフトの平均表面粗さＲｚが０．５〜８μｍの金属シャフトを用いた樹脂ローラである。
【０００５】
さらに、本発明は、砥粒を用いて金属シャフト表面を研磨した金属シャフトを用いた樹脂ローラであり、好ましくは上記砥粒の粒径が５μｍ以上３０μｍ
以下とした樹脂ローラである。
【０００６】
また、本発明は、該砥粒がコーティングされたシート状物にて該金属シャフトの表面を研磨した金属シャフトを用いた樹脂ローラ、である。
【発明の効果】
【０００７】
本発明による樹脂ローラにおいては、該金属シャフトの表面に形成された酸化物や有機物による接着強度の低下を抑制し、金属シャフトと弾性層との接着強度を向上することができる。
【発明を実施するための最良の形態】
【０００８】
本発明は、金属シャフトの外周部に弾性層を形成した樹脂ローラにおいて、該金属シャフトの平均表面粗さＲｚが０．５〜８μｍ、好ましくは１〜５μｍ
の金属シャフトを用いた樹脂ローラである。
【０００９】
平均表面粗さＲｚが０．５〜８μｍの金属シャフトを用いることにより、金属シャフトと弾性層との接着強度が向上する。金属シャフト表面の粗さはＪＩＳ  Ｂ０６０１に準拠して測定されるが、Ｒｚが０，５μｍ未満になると、金属シャフトと弾性層との接着強度が低下する場合があり、また、Ｒｚが８μｍを超えると、弾性層の外表面に凸凹が発生し、弾性層の外周面が凸凹となり、画質ムラとなる場合がある。
【００１０】
表面粗さの調整は種々公知の手段により可能であるが、砥粒を用いて金属シャフト表面を研磨する方法が有利である。好ましくは粒径が５μｍ以上３０μｍ以下である。
【００１１】
上記砥粒を用いて金属シャフトを研磨することにより、研磨後の金属シャフト表面粗さを好ましい範囲（Ｒｚ＝１μｍ以上Ｒｚ＝５μｍ以下）にすることが容易となり、金属シャフトと弾性層との接着強度が向上する。
【００１２】
研磨する部分は金属シャフト外周面全体でもよいが、弾性層を形成する部分のみでもよい。研磨量に特に制限はないが、金属シャフト表面の厚みで１μｍ以上５μｍ以下が好ましい。厚みを１μｍ未満に研磨すると、金属シャフト表面に形成された酸化物や有機物が除去しきれず、金属シャフトと弾性層との接着強度が低下する場合があり、また、厚みが５μｍを超えて研磨すると、研磨するための時間がかかり、コストアップになる場合がある。また、本発明で用いる砥粒の粒径は５μｍ以上３０μｍ以下が好ましい。前記粒径は、ＪＩＳ  Ｋ５６００−９−３に準拠して測定した値である。上記砥粒の粒径を５μｍ未満とすると、金属シャフトの表面粗さを好ましい範囲に入れるのに時間がかかり、また、砥粒の粒径が３０μｍを超えると、金属シャフトの表面粗さを好ましい範囲に入れるのが困難となる。
【００１３】
上記砥粒としては、酸化アルミニウム、酸化クロム、シリコンカーバイト、ダイヤモンド、等を用いることができる。また、これらのなかで耐久性の点で酸化アルミニウムが好ましい。
【００１４】
また、砥粒の用い方は種々可能であるが、通常砥粒をコーティングしたシート状物にて該金属シャフトの表面を研磨するのがよい。
【００１５】
また、このシート状物にて研磨する方法は特に制限はなく、既知の技術にて実施すればよい。
【００１６】
上記シート状物としては、ポリエステルフィルム等の樹脂シートや紙および布等を用いることができる。また、上記砥粒をコーティングしてシート状物にする方法は特に制限はなく、既知の技術にて実施すればよい。
【００１７】
シャフト用の材料としては、ＳＵＭ、ＳＵＳ、アルミ、等を用いることができる。表面に無電解ニッケルメッキ等の表面処理を施してもよい。
【００１８】
なお、必要に応じ、金属シャフトの外周面にプライマーを適正な表面粗さを損なわない範囲で塗布してもよい。
【００１９】
本発明の樹脂ローラは、例えば以下のようにして得ることができる。
【００２０】
図１に示す成形装置（金型）に表面を研磨した金属製シャフトを挿入し、弾性層用材料を成形空間に注入し、シャフトの外周部に導電性弾性層（層厚４ｍｍ程度）を形成する。
【００２１】
次に、表面塗布液をディッピング方式で上記弾性層の外周部に塗布して表面層（層厚２０μｍ程度）を形成し、樹脂ローラを得る。
【００２２】
得られた樹脂ローラにおいて、図２に示す接着強度試験機にて、該樹脂ローラのシャフトと弾性層との接着強度を測定する。接着強度は５０Ｎ／ｃｍ２以上あれば良好となる。
【００２３】
シャフト形状は制限されるものではなく、図１のようなストレートのシャフトや弾性層及び表面層部に相当するシャフト部の外径を両端軸部外径より太くしてもよい。弾性層及び表面層部に相当するシャフト部の外径を太くすることにより、シャフト強度、振れ精度が向上するとともに、弾性層あるいは表面層の層厚が薄くでき、コスト低下にもつながる。
【００２４】
上記の弾性層の材料として、樹脂材料に導電性付与剤を添加し、攪拌混合し、体積抵抗値が通常１０３Ω・ｃｍ〜１０６Ω・ｃｍの範囲に入るように導電性付与剤の添加量を調整したものを用いる。また、硬化剤、硬化促進剤等を添加してもよい。体積抵抗値が１０３Ω・ｃｍ未満となると感光体へのリーク電流が発生する場合があり、１０６Ω・ｃｍを超えると導電性が悪化し、トナー帯電量が所望値とならず、画質が低下する場合がある。
【００２５】
弾性層の樹脂材料としては、特に制限されるものではないが、射出成形、押出成形、圧縮成型、注型成形、等が可能であればよく、ポリウレタン、シリコーンゴム、ニトリルゴム、ニトリルブタジエンゴム、エチレンプロピレン系ゴム、天然ゴム、アクリルゴム、などが挙げられ、これらを１種類または２種類以上を混合して用いることができる。
【００２６】
上記の導電付与剤としては、特に制限されるものではなく、上記樹脂中に均一に混合分散できるものであればよい。例えば、イオン導電剤である塩化リチウム、臭化リチウム、過塩素酸ナトリウムなどの無機ハロゲン化物、第４級アンモニウム塩、カルボン酸基、スルホン酸基、硫酸エステル基、リン酸エステル基などを有する有機化合物もしくは重合体、ポリオキシエチレンを含有する化合物、または高分子化合物などの帯電防止剤といった化合物や、カーボンブラック、ケッチェンブラック、アセチレンブラック、グラファイト、あるいはアルミ、ステンレス、銅、チタン、ニッケル等の金属粉、酸化チタン、酸化スズ、酸化亜鉛等の金属酸化物粉末、であり、これらを１種類または２種類以上を混合して用いることができる。
【００２７】
表面層の材料として、樹脂材料に導電性付与剤を添加し、攪拌混合し、体積抵抗値が通常１０４Ω・ｃｍ〜１０１０Ω・ｃｍの範囲に入るように導電性付与剤の添加量を調整したものを用いる。また、必要に応じて皮膜性を改善するために、レベリング剤等の各種添加剤を用いてもよい。体積抵抗値が１０４Ω・ｃｍ未満となると現像ローラ表面からリーク電流が生じ、画像を乱す場合があり、１０１０Ω・ｃｍを超えると、トナーフィルミングが生じ、画質が低下する場合がある。
【００２８】
表面層の厚みに特に制限はないが、１〜１００μｍが好ましい。表面層の厚みが１μｍ未満になると、耐摩耗性が低下し、長期間画質安定しない場合がある。１００μｍを超えると弾性層との線膨張率の差に起因して、しわが発生しやすくなり、画質低下する場合がある。
【００２９】
表面層を形成する方法は、ディッピング方式以外でもよく、スプレー方式、ロールコーター方式等を用いることができる。
【００３０】
表面層の樹脂材料としては、通常ポリエーテルウレタン、ポリエステルウレタン、ポリカーボネイト等のウレタン系樹脂、またはこれらの混合物が好ましく用いられる。
【００３１】
また、表面層の材料としてはその他にも、スチレン・ブタジエンの共重合体及びその水素添加物、スチレン・イソプレンの共重合体及びその水素添加物、スチレン・２−メチルプロペンの共重合体、スチレン・ブタジエン・イソプレンの共重合体及びその水素添加物、及びこれらの重合体にエチレンを共重合したものなどのスチレン系熱可塑性エラストマーや、エチレン・プロピレン共重合体、エチレン・１−ブテン共重合体、エチレン・プロピレン・１−ブテン共重合体、エチレン−ヘキセン共重合体、エチレン・プロピレン・５−エチリデンノルボルネン共重合体、エチレン・プロピレン・ジシクロペンタジエン共重合体、エチレン・プロピレン・１,４−ヘキサジエン共重合体などのオレフィン系熱可塑性エラストマーが使用できる。これらの共重合体は、ランダム共重合体、ブロック共重合体、グラフト共重合体のどれでもよく、硫黄、過酸化物等により架橋しても構わない。
【００３２】
弾性層の成形は、上記に示したように金型に注入（注型）ではなく、シャフト成形と同様に、図３に示すような金型を用いてカウンター成形にて形成してもよい。
【００３３】
まず、スライド金型で成形空間が最小となるようにし、注入口から溶融導電性弾性層用樹脂材料を成形空間に注入し、該樹脂材料の流動圧力によりスライド金型を後退させ、成形空間を増大させながら弾性層を成形し、図４のような金属シャフトの外周に導電性弾性層を形成したものを得る。また、樹脂材料の流動圧力だけではなく、アクチュエーター等の付勢手段を用いてスライド金型を後退させてもよい。
【００３４】
更に、表面層の成形は、上記に示したようにディッピングではなく、シャフト成形と同様に、図５に示すような金型を用いてカウンター成形にて形成してもよい。
【００３５】
まず、スライド金型で成形空間が最小となるようにし、注入口から溶融半導電性表面層用樹脂材料を成形空間に注入し、該樹脂材料の流動圧力によりスライド金型を後退させ、成形空間を増大させながら表面層を成形し、図６のような導電性弾性層の外周に表面層を形成したものを得る。また、樹脂材料の流動圧力だけではなく、アクチュエーター等の付勢手段を用いてスライド金型を後退させてもよい。
【００３６】
弾性層成形、表面層成形は、上記で示した成形方法において、種々の組合せが考えられるが、成形タクト、同軸度、コスト、等の観点からすると、すべて同一の金型で行うのが好ましい。
【実施例】
【００３７】
以下に本発明を実施例および比較例に基づき具体的に説明するが、本発明は
これらに限定されるものではない。
【００３８】
なお、本発明に用いる特性値の測定方法は、以下のとおりである。
（金属シャフト表面粗さ）
ＪＩＳ  Ｂ０６５１に準拠した触針式表面粗さ測定器（ミツトヨ製サーフテストＳＪ２０１）を用いて測定した。金属シャフト表面粗さＲｚはＪＩＳ  Ｂ０６０１に準じて十点測定の平均粗さを算出した。
（接着強度）
樹脂ローラの軸方向の長さを５０ｍｍとし測定する。図２に示した装置を用いて、５０ｍｍの樹脂ローラを両端軸部で固定し、弾性層の軸方向片側端面に加圧治具を当て、軸方向に加圧し、弾性層が剥がれた（軸方向にずれる）時の最大加重を加圧治具の後端につけてあるフォースゲージ（加重測定装置）で読み取り、その最大加重を接着強度とする。
【００３９】
（実施例１）
金属製シャフトの材質をＳＵＭ２２とし、外周面に無電解ニッケルメッキ（層厚２〜４μｍ）を施した。また、前記金属シャフトの全長を３６０ｍｍとし、外径をφ８ｍｍとした。更に、金属シャフトの両端を支持し回転させながら金属シャフトの外周面を、樹脂シート上に粒径が９μｍである砥粒をコーティングしたラッピングフィルム（住友３Ｍ製Ａ３−９ＳＨＴ）を用いて径方向に３μｍ研磨し、研磨後の外周面の表面粗さがＲｚ＝２μｍとなるようにした。
【００４０】
弾性層の材料として、アリル末端ポリオキシプロピレン（カネカ製ＡＣＸ００４−Ｎ）４９５ｇに対して、カーボンブラック（三菱化学製＃３０３０Ｂ）７０ｇを混練した混合物に、硬化剤としてポリオルガノハイドロジェンシロキサン（カネカ製ＣＲ１００）を２１ｇ、ビス（１,３−ジビニル−１,１,３,３−テトラメチルジシロキサン）白金錯体触媒（白金含有量３ｗｔ％、キシレン溶液）を４８０mＬ、マレイン酸ジメチルを２４０mＬ、アリルグリシジルエーテル５ｇを均一混合した。該硬化性組成物を真空脱泡攪拌装置（シーテック製）で９０分間脱泡を行った。
【００４１】
図１のように、上記金属製シャフトをインサートした金型に、上記硬化性組成物を成形空間に注入し、シャフトの外周部に導電性弾性層（層厚４ｍｍ）を形成した。
【００４２】
次に、メチルエチルケトン１５０ｇに対して、カーボンブラック（三菱化学製＃３０３０Ｂ）１２ｇを混練した混合物に、ウレタン樹脂溶液（大日精化製ハイムレンＹ−２５８）１００ｇ、ジメチルホルムアミド３００ｇを加えて、表面層塗布液を得た。該塗布液をディッピング方式で上記弾性層の外周部に塗布し、表面層（２０μｍ）を形成し、半導電性ローラを形成した。
【００４３】
上記で得られた樹脂ローラを、図２に示す接着強度試験機にて金属シャフトと弾性層との接着強度を測定した。結果を表１に示す。
【表１】
2008309951.tif 000003
【００４４】
また、得られた樹脂ローラをカラーレーザープリンターＬＢＰ５８００（キャノン製）に搭載し画像ムラを目視にて評価した。結果を表１に示す。○は画像ムラが無く良好、△は画像ムラがやや見られるが実用上問題なし、とした。
【００４５】
（実施例２）
樹脂シート上に粒径が５μｍである砥粒をコーティングしたラッピングフィルム（住友３Ｍ製Ａ３−５ＳＨＴ）を用いて、金属シャフトの表面粗さがＲｚ＝１μｍになるように研磨する以外はすべて実施例１と同様に行った。結果を表１に示す。
【００４６】
（実施例３）
樹脂シート上に粒径が３０μｍである砥粒をコーティングしたラッピングフィルム（住友３Ｍ製Ａ３−３０ＳＨＴ）を用いて、金属シャフトの表面粗さがＲｚ＝５μｍになるように研磨する以外はすべて実施例１と同様に行った。結果を表１に示す。
【００４７】
（実施例４）
樹脂シート上に粒径が２μｍである砥粒をコーティングしたラッピングフィルム（住友３Ｍ製Ａ３−２ＳＨＴ）を用いて、金属シャフトの表面粗さがＲｚ＝０．５μｍになるように研磨する以外はすべて実施例１と同様に行った。結果を表１に示す。
【００４８】
（実施例５）
樹脂シート上に粒径が４０μｍである砥粒をコーティングしたラッピングフィルム（住友３Ｍ製Ａ３−４０ＳＨＴ）を用いて、金属シャフトの表面粗さがＲｚ＝８μｍになるように研磨する以外はすべて実施例１と同様に行った。結果を表１に示す。
【００４９】
（比較例１）
樹脂シート上に粒径が２μｍである砥粒をコーティングしたラッピングフィルム（住友３Ｍ製Ａ３−２ＳＨＴ）を用いて、金属シャフトの表面粗さがＲｚ＝０．３μｍになるように研磨する以外はすべて実施例１と同様に行った。結果を表１に示す。
【００５０】
（比較例２）
樹脂シート上に粒径が６０μｍである砥粒をコーティングしたラッピングフィルム（住友３Ｍ製Ａ３−６０ＳＨＴ）を用いて、金属シャフトの表面粗さがＲｚ＝１０μｍになるように研磨する以外はすべて実施例１と同様に行った。結果を表１に示す。
【００５１】
（比較例３）
金属シャフトの外周面を研磨せずにプライマーとしてショーボンド製シリコーンプライマーＭを塗布して用いる以外はすべて実施例１と同様に行った。結果を表１に示す。
【００５２】
実施例１〜５と比較例１〜３を比べると、実施例１〜５は接着強度が格段に向上しており、金属シャフトの表面粗さが０．５〜８μｍであり、また、金属シャフトを研磨することが効果的であることがわかる。
また、接着強度と画像ムラの両立を考えると、砥粒の粒径は５μｍ以上３０μｍ以下が好ましい範囲であることがわかる。
【図面の簡単な説明】
【００５３】
【図１】弾性層を成形する装置（金型）
【図２】樹脂ローラの接着強度試験を説明する図
【図３】弾性層をカウンター成形法で成形する装置（金型）
【図４】金属シャフトの外周部に弾性層を形成した図
【図５】表面層をカウンター成形法で成形する装置（金型）
【図６】金属シャフトの外周部に弾性層および表面層を形成した図
【符号の説明】
【００５４】
１    金属シャフト
２    成形空間
３    固定側金型
４    可動側金型
５    注入口
６    弾性層
７    シャフト固定治具
８    接着強度試験機ベース台
９    弾性層加圧治具
１０  スライド金型
１１  表面層
【図１】
2008309951.tif 000004
【図２】
2008309951.tif 000005
【図３】
2008309951.tif 000006
【図４】
2008309951.tif 000007
【図５】
2008309951.tif 000008
【図６】
2008309951.tif 000009